건식법 에 의해 제조 된 단층 의 폴리프로필렌 제 세 퍼 레이터 ( 기공률 55 ％, 두께 25 ㎛) 를 유기 세 퍼 레이터 층 으로서 준비 했 다 . 이 유기 세 퍼 레이터 층 의 일 방면 에 , 공정 ( 1 - 5 ) 에서 얻 은 다 공막 용 슬러리 를 , 건조 후 의 두께 가 5 ㎛ 가 되 도록 도포 하 여 슬러리 층 을 얻 고 , 슬러리 층 을 50 ℃ 에서 10 분 간 건조 시켜 다 공막 을 형성 했 다 . 계속 해서 , 유기 세 퍼 레이터 층 의 다른 일 방면 에 도 , 동일 하 게 다 공막 을 형성 하 여 , 양면 에 다 공막 을 갖 는 다 공막 이 형성 된 세 퍼 레이터 를 얻 었 다 .